(57)【要約】【課題】重質油を高温・短接触時間で流動接触分解し、プロピレン、ブテン等の軽質オレフィンを高収率で得るための流動接触分解法を提供する。  【解決手段】重質油を流動接触分解して軽質オレフィンを製造する方法において、反応帯域出口温度が５８０〜６３０℃、触媒／油比が１５〜４０重量／重量、反応帯域での炭化水素の滞留時間が０．１〜１．０秒の条件下に、超安定Ｙ型ゼオライト質量（Ｗｕｓｙ）と活性マトリックス質量（Ｗｍａｔ）の比率（Ｗｍａｔ／Ｗｕｓｙ）が０〜０．３である流動接触分解触媒を構成成分として含む触媒を重質油と接触させることを特徴とする重質油の流動接触分解法。【選択図】図１
2015137360.tif 000002
【特許請求の範囲】
【請求項１】
重質油を流動接触分解して軽質オレフィンを製造する方法において、反応帯域出口温度が５８０〜６３０℃、触媒／油比が１５〜４０重量／重量、反応帯域での炭化水素の滞留時間が０．１〜１．０秒の条件下に、超安定Ｙ型ゼオライト質量（Ｗｕｓｙ）と活性マトリックス質量（Ｗｍａｔ）の比率（Ｗｍａｔ／Ｗｕｓｙ）が０〜０．３である流動接触分解触媒を構成成分として含む触媒を重質油と接触させることを特徴とする重質油の流動接触分解法。
【請求項２】
触媒が、流動接触分解触媒５０〜９５質量％と形状選択性ゼオライトを含む添加剤５〜５０質量％とからなることを特徴とする請求項１に記載の重質油の流動接触分解法。
【請求項３】
流動接触分解触媒中の超安定Ｙ型ゼオライトの含有量が５〜５０質量％であることを特徴とする請求項１または請求項２に記載の重質油の流動接触分解法。
【請求項４】
超安定Ｙ型ゼオライトの結晶格子定数が２４．２０〜２４．６０Åであることを特徴とする請求項１〜３のいずれかに記載の重質油の流動接触分解法。
【請求項５】
流動接触分解触媒中の希土類金属酸化物の含有量が１．５質量％以下であること特徴とする請求項１〜４のいずれかに記載の重質油の流動接触分解法。
【請求項６】
ダウンフロー形式反応帯域、気固分離帯域、ストリッピング帯域および触媒再生帯域を有する流動接触分解反応装置を使用することを特徴とする請求項１〜５のいずれかに記載の重質油の流動接触分解法。
【発明の詳細な説明】
【技術分野】
【０００１】
本発明は、重質油の流動接触分解法に関し、詳しくは重質油からプロピレン、ブテン等の軽質オレフィンを高収率で得るための流動接触分解法に関する。
【背景技術】
【０００２】
通常の流動接触分解は、石油系炭化水素を触媒と接触させて分解し、主生成物としてのガソリンと少量のＬＰＧと分解軽油等を得、さらに触媒上に堆積したコ−クを空気で燃焼除去して触媒を循環再使用するものである。
しかしながら最近では流動接触分解装置をガソリン製造装置としてではなく石油化学原料としての軽質オレフィン（特にプロピレン）製造装置として利用していこうという動きがある。また一方、プロピレン、ブテン等は高オクタン価ガソリン基材であるアルキレート、メチル−ｔ−ブチルエーテル（ＭＴＢＥ）の原料となる。このような流動接触分解装置の利用法は、石油精製と石油化学工場が高度に結びついた精油所において特に経済的なメリットがある。
重質油の流動接触分解により軽質オレフィンを製造する方法としては、例えば、触媒と原料油の接触時間を短くする方法（特許文献１〜４）、高温で反応を行う方法（特許文献５）、ペンタシル型ゼオライトを用いる方法（特許文献６〜７）等が挙げられる。
【０００３】
しかし、これらの方法においてもまだ軽質オレフィン選択性を十分高めるまでには至っていない。例えば、高温反応による方法おいては熱分解を併発して不必要なドライガス収率が増大し、その分有用な軽質オレフィンの収率が犠牲となる。また高温反応ではジエンの生成が増加するため軽質オレフィンとともに得られるガソリンの品質が劣化するという欠点もある。接触時間を短くする方法では、水素移行反応を抑制し、軽質オレフィンが軽質パラフィンへ転化する割合を低減することはできるが、転化率を増加させることはできないため、軽質オレフィン収率はまだ不十分である。また、これらの高温反応、高触媒／油比、短接触時間などの技術を組み合わせて熱分解を抑制し、しかも高い転化率を達成する方法（特許文献８）が提案されているが、まだ軽質オレフィン収率は十分とはいえない。またペンタシル型ゼオライトを用いた方法ではガソリンを過分解して軽質オレフィン収率を高めているだけであるから、軽質オレフィン収率の増加も十分ではなく、ガソリン収率が著しく減少するという欠点がある。従ってこれらの方法で重質油から高い収率で軽質オレフィンを得ることは困難である。
高温反応、高触媒／油比、短接触時間に加えて、反応帯域での逆混合を抑制できるダウンフロー形式反応帯域とし、さらに流動接触分解触媒中の希土類金属酸化物の含有量および形状選択性ゼオライトを含む添加剤の混合比率を調節することでさらに軽質オレフィン収率を向上させる方法（特許文献９）が提案されている。しかし、これらの方法を用いても、流動接触分解触媒の活性が十分でない場合は重質な原料油の分解が不足し、軽質オレフィン収率を最大化するまでには至っていなかった。
【先行技術文献】
【特許文献】
【０００４】
【特許文献１】米国特許第４，４１９，２２１号公報
【特許文献２】米国特許第３，０７４，８７８号公報
【特許文献３】米国特許第５，４６２，６５２号公報
【特許文献４】ヨーロッパ特許第３１５，１７９Ａ号公報
【特許文献５】米国特許第４，９８０，０５３号公報
【特許文献６】米国特許第５，３２６，４６５号公報
【特許文献７】特公表７−５０６３８９号公報
【特許文献８】特開平１０−６０４５３号公報
【特許文献９】特許第３９４８９０５号公報
【発明の概要】
【発明が解決しようとする課題】
【０００５】
本発明の目的は、反応形式、反応条件、触媒等の組み合わせにより、熱分解によるドライガス発生量が少なく、軽質オレフィンが高収率で得られる改良された重質油の流動接触分解法を提供することにある。
【課題を解決するための手段】
【０００６】
本発明者らは重質油を高温・短接触時間で流動接触分解し、プロピレン、ブテン等の軽質オレフィンを得るための流動接触分解法において、高収率で軽質オレフィンを得ることを主眼に鋭意研究した結果、特定の流動接触分解触媒を含む触媒を用い、かつ特定の条件下に重質油を流動接触分解することによりその目的が達成されることを見出し、本発明に到達したものである。
【０００７】
すなわち、本発明は、重質油を流動接触分解して軽質オレフィンを製造する方法において、反応帯域出口温度が５８０〜６３０℃、触媒／油比が１５〜４０重量／重量、反応帯域での炭化水素の滞留時間が０．１〜１．０秒の条件下に、超安定Ｙ型ゼオライト質量（Ｗｕｓｙ）と活性マトリックス質量（Ｗｍａｔ）の比率（Ｗｍａｔ／Ｗｕｓｙ）が０〜０．３である流動接触分解触媒を構成成分として含む触媒を重質油と接触させることを特徴とする重質油の流動接触分解法である。
【０００８】
また本発明は、触媒が、流動接触分解触媒５０〜９５質量％と形状選択性ゼオライトを含む添加剤５〜５０質量％とからなることを特徴とする前記の重質油の流動接触分解法に関する。
また本発明は、流動接触分解触媒中の超安定Ｙ型ゼオライトの含有量が５〜５０質量％であることを特徴とする前記の重質油の流動接触分解法に関する。
また本発明は、超安定Ｙ型ゼオライトの結晶格子定数が２４．２０〜２４．６０Åであることを特徴とする前記の重質油の流動接触分解法に関する。
また本発明は、流動接触分解触媒中の希土類金属酸化物の含有量が１．５質量％以下であること特徴とする前記の重質油の流動接触分解法に関する。
さらに本発明は、ダウンフロー形式反応帯域、気固分離帯域、ストリッピング帯域および触媒再生帯域を有する流動接触分解反応装置を使用することを特徴とする前記の重質油の流動接触分解法に関する。
【発明の効果】
【０００９】
本発明により、熱分解によるドライガス発生量が少なく、プロピレン、ブテンなどの軽質オレフィンを高い収率で得ることができる。
【図面の簡単な説明】
【００１０】
【図１】ダウンフロー形式反応帯域、気固分離帯域、ストリッピング帯域および触媒再生帯域を有する流動接触分解反応装置の一例示す図である。
【発明を実施するための形態】
【００１１】
以下、本発明について詳述する。
【００１２】
本発明は、軽質オレフィンを製造する重質油の流動接触分解法である。本発明において流動接触分解は、重質油を流動状態に保持されている触媒に連続的に接触させて重質油を軽質オレフィンおよびガソリンを主体とした軽質な炭化水素に分解するものである。
【００１３】
流動接触分解装置としては、反応帯域、気固分離帯域、ストリッピング帯域および触媒再生帯域を有する流動接触分解装置が用いられる。
【００１４】
反応帯域としては、例えば、触媒粒子と原料油が共に管中を上昇するいわゆるライザー反応帯域、触媒粒子と原料油が共に管中を降下するダウンフロー形式（ダウナー）反応帯域が挙げられ、いずれも採用することができる。
しかし、通常のライザー反応帯域を用いた場合には逆混合が起こり、局部的にガスの滞留時間が長くなり熱分解を併発するおそれがある。特に、本発明のように触媒／油比が通常の流動接触分解法に比べて極端に大きい場合には逆混合の程度は大きくなる。そして熱分解は不必要なドライガスの発生を増加させ、目的とする軽質オレフィンおよびガソリンの収率を減少させるため好ましくない。そのため本発明においては、触媒粒子と原料油が共に管中を降下するダウンフロー形式（ダウナー）反応帯域が好ましく用いられる。
【００１５】
反応帯域で流動接触分解を受けた分解反応生成物、未反応物および使用済み触媒の混合物からなる分解反応混合物は、次に気固分離帯域に送られ、触媒粒子から分解反応生成物、未反応物等の炭化水素類の大部分が除去される。なお、場合によっては、不必要な熱分解あるいは過分解を抑制するため、分解反応混合物は気固分離帯域の直前あるいは直後で急冷される。
【００１６】
大部分の炭化水素類が除去された使用済み触媒は、さらにストリッピング帯域に送られ、ストリッピング用ガスにより気固分離帯域で除去しきれなかった炭化水素類の除去が行われる。このようにして使用済み触媒と炭化水素類を分離した後、使用済み触媒を再生するため、炭素質物質および一部重質の炭化水素類が付着した使用済み触媒は、ストリッピング帯域から触媒再生帯域に送られる。触媒再生帯域においては使用済み触媒に酸化処理が施され、触媒上に沈着・付着した炭素質物質および重質炭化水素類が除去され再生される。この酸化処理を受けて再生された触媒は前記反応帯域に再び送られ、連続的に循環される。
【００１７】
図１に、ダウンフロー形式反応帯域、気固分離帯域、ストリッピング帯域および触媒再生帯域を有する流動接触分解反応装置の一例を示す。以下、図１を参照しながら本発明について説明する。
【００１８】
原料である重質油は、ライン１０を通って混合領域７に供給され、触媒貯槽６から循環される再生触媒と混合される。その混合物は反応帯域１内を並流で流下し、この間に原料重質油と触媒は高温で短時間接触して重質油の分解反応が行われる。反応帯域１からの分解反応混合物は、反応帯域１の下方に位置する気固分離帯域２に流下し、ここで使用済み触媒は、分解反応生成物及び未反応原料から分離され、ディップレッグ９を経てストリッピング帯域３の上部に導かれる。
【００１９】
大部分の使用済み触媒が除去された炭化水素気体は、次に二次分離器８へ導かれる。ここで気体中に少量残存した使用済み触媒が取り除かれ、炭化水素気体は系外へ抜き出されて回収される。二次分離器８としては接線型サイクロンが好ましく用いられる。
【００２０】
ストリッピング帯域３内の使用済み触媒は、ライン１１から導入されるストリッピング用ガスにより、使用済み触媒の表面や触媒間に付着残存した炭化水素類が取り除かれる。ストリッピング用ガスとしては、ボイラーにより発生されたスチームやコンプレッサー等により昇圧された窒素等の不活性ガスなどが用いられる。
【００２１】
ストリッピング条件としては、通常、温度５００〜９００℃、好ましくは５００〜７００℃、触媒粒子の滞留時間１〜１０分が採用される。ストリッピング帯域３においては、使用済み触媒に付着残存する分解反応生成物並びに未反応原料が除去され、ストリッピング用ガスと共にストリッピング帯域３頂部のライン１２から抜き出され、回収系に導かれる。一方、ストリッピング処理を受けた使用済み触媒は、第１流量調節器１３を備えたラインを通って、触媒再生帯域４に供給される。
【００２２】
ストリッピング帯域３のガス空塔速度は、通常、０．０５〜０．４ｍ／ｓの範囲に保持することが好ましく、これによってストリッピング帯域の流動層を気泡流動層とすることができる。気泡流動層ではガス速度が比較的小さいため、ストリッピング用ガスの消費量を少なくすることができ、また、層密度が比較的大きいことから、第１流量調節器１３の圧力制御幅を大きくできるので、ストリッピング帯域３から触媒再生帯域４への触媒粒子の移送が容易となる。ストリッピング帯域３には、使用済み触媒とストリッピング用ガスとの接触を良くし、ストリッピングの効率向上を図る目的で、水平多孔板やその他の内挿物を多段に設けることができる。
【００２３】
触媒再生帯域４は、上部域が円錐状で下部域が円筒状を呈する容器で区画され、その上部円錐部分は直立導管（ライザー型再生塔）５と連通している。触媒再生帯域４は、上部円錐部分の頂角が通常３０〜９０度の範囲にあり、上部円錐部分の高さが下部円筒部分の直径の１／２〜２倍の範囲にあることが好ましい。ストリッピング帯域３から触媒再生帯域４に供給された使用済み触媒は、触媒再生帯域４の底部から導入される再生用ガス（典型的には空気などの酸素含有ガス）により、流動化されながら触媒表面に付着した炭素質物質並びに重質炭化水素の実質的に全てが燃焼除去されることで再生される。再生条件としては、通常、温度６００〜１０００℃、好ましくは６５０〜７５０℃、触媒滞留時間１〜５分が採用され、ガス空塔速度は、通常、０．４〜１．２ｍ／ｓが好ましく採用される。
【００２４】
触媒再生帯域４内で再生され、乱流流動層の上部から飛び出した再生触媒は、使用済みの再生用ガスに同伴されて上部円錐部分からライザー型再生塔５に移送される。触媒再生帯域４の上部円錐部分と連通するライザー型再生塔５の直径は、下部円筒部分の直径の１／６〜１／３であることが好ましい。こうすることで、触媒再生帯域４内の流動層のガス空塔速度を、乱流流動層の形成に適した０．４〜１．２ｍ／ｓの範囲に維持することができ、ライザー型再生塔５のガス空塔速度を、再生触媒の上昇移送に適した４〜１２ｍ／ｓの範囲に維持できる。
【００２５】
ライザー型再生塔５内を上昇した再生触媒は、ライザー型再生塔頂部に設置された触媒貯槽６に運ばれる。触媒貯槽６は気固分離器としても機能し、炭酸ガスなどを含有する使用済み再生用ガスは、ここで再生触媒から分離され、サイクロン１５を経由して系外に排出される。
【００２６】
一方、触媒貯槽６内の再生触媒は、第２流量調節器１７を備えた流下管を経て混合領域７に供給される。また必要に応じ、ライザー型再生塔５における触媒循環量の制御を容易にするため、触媒貯槽６内の再生触媒の一部を第３流量調節器１６を備えたバイパス導管を経由して触媒再生帯域４に戻すこともできる。このように触媒は、ダウンフロー形式反応帯域１、気固分離帯域２、ストリッピング帯域３、触媒再生帯域４、ライザー型再生塔５、触媒貯槽６、および混合領域７を経て、再びダウンフロー形式反応帯域１の順で系内を循環している。
【００２７】
本発明で原料に用いる重質油としては、減圧軽油、常圧残油、減圧残油、熱分解軽油、およびこれらを水素化精製した重質油等が例示できる。これらの重質油を単独で用いても良いし、これら重質油の混合物あるいはこれら重質油に一部軽質油を混合したものも用いることができる。
原料油として用いる重質油の蒸留性状としては、沸点範囲が１７０〜８００℃のものが好ましく、１９０〜７８０℃がより好ましい。
【００２８】
本発明でいう反応帯域出口温度とは反応帯域の出口温度のことであり、分解反応生成物が触媒と分離される直前の温度、あるいは気固分離帯域の手前で急冷される場合は急冷される直前の温度である。本発明において反応帯域出口温度は５８０〜６３０℃であり、好ましくは５９０〜６２０℃である。５８０℃より低い温度では高い収率で軽質オレフィンを得ることができず、６３０℃より高い温度では熱分解が顕著になりドライガス発生量が多くなるため好ましくない。
【００２９】
本発明でいう触媒／油比とは触媒循環量（ｔｏｎ／ｈ）と原料油供給速度（ｔｏｎ／ｈ）の比を示す。本発明において該触媒／油比は、１５〜４０重量／重量であることが必要であり、好ましくは２０〜３０重量／重量である。触媒／油比が１５重量／重量より小さい場合には、ヒートバランス上、反応帯域へ供給される再生触媒の温度が高くなるため、熱分解によるドライガス発生量が多くなり好ましくない。また触媒／油比が４０重量／重量より大きい場合には、触媒循環量が大きくなり、触媒再生帯域での触媒再生に必要な触媒滞留時間を確保するには触媒再生帯域の容量が大きくなり過ぎるため好ましくない。
【００３０】
本発明でいう炭化水素の滞留時間とは、触媒と原料油が接触してから反応帯域出口において触媒と分解反応生成物が分離されるまでの時間、あるいは気固分離帯域の手前で急冷される場合は急冷されるまでの時間を示す。本発明において該滞留時間は０．１〜１．０秒であることが必要であり、好ましくは０．２〜０．７秒である。反応帯域内での炭化水素の滞留時間が０．１秒より短い場合、分解反応が不充分となり軽質オレフィンを高い収率で得ることができない。また該滞留時間が１．０秒より長い場合、熱分解の寄与が大きくなり好ましくない。
なお、本発明における流動接触分解反応装置の操作条件のうち上記以外については特に限定されないが、通常、反応圧力１５０〜４００ｋＰａで好ましく運転される。
【００３１】
本発明に用いる触媒は、流動接触分解触媒と添加剤よりなる。
該流動接触分解触媒は、活性成分であるゼオライトとその支持母体であるマトリックスよりなっている。
該ゼオライトの主成分は超安定Ｙ型ゼオライトである。
マトリックスは、活性マトリックス、バインダー（シリカ等）、フィラー（粘土鉱物等）、その他成分（希土類金属酸化物、メタルトラップ成分等）で構成される。
ここで、活性マトリックスとは、分解活性を持つもので、アルミナやシリカアルミナなどが挙げられる。
【００３２】
重質な原料油を流動接触分解する場合、一般的に、超安定Ｙ型ゼオライトで分解可能な形にまで原料油を粗分解するために流動接触分解触媒には活性マトリックスが添加されるが、本発明での好ましい反応条件範囲においては活性マトリックスの含有率が低い触媒の方が高い分解活性が得られる。本発明に係る流動接触分解触媒は、超安定Ｙ型ゼオライト質量（Ｗｕｓｙ）と活性マトリックス質量（Ｗｍａｔ）の比率（Ｗｍａｔ／Ｗｕｓｙ）が０〜０．３であることが必要であり、好ましくは０〜０．２８である。
超安定Ｙ型ゼオライト質量（Ｗｕｓｙ）と活性マトリックス質量（Ｗｍａｔ）の比率（Ｗｍａｔ／Ｗｕｓｙ）が０．３を超えると重質油の分解率が悪化する傾向にあり、また分解率に対するコーク選択性が高くなり軽質オレフィン収率が低下するため好ましくない。
【００３３】
流動接触分解触媒における希土類金属酸化物の含有量は１．５質量％以下であることが好ましく、１．２質量％以下がさらに好ましく、１．０質量％以下が特に好ましい。流動接触分解触媒中の希土類金属酸化物の含有量が１．５質量％より多い場合は、水素移行活性が高くなりすぎ、分解活性は高くなるものの軽質オレフィン収率は低下する。
【００３４】
一般に流動接触分解触媒中の希土類酸化物含有量が増加するほど耐熱性が増加するため平衡触媒の活性は高くなる。一方、希土類金属酸化物を多く含む平衡触媒は水素移行活性も高くなる。流動接触分解触媒の水素移行活性が高くなると生成物中のオレフィンが減少しパラフィンが増加する。主にガソリン留分中のオレフィン類は後で述べる形状選択性ゼオライトを含む添加剤により軽質オレフィンに分解される。しかし、該添加剤によるガソリン留分中のパラフィン類の分解速度はオレフィン類の分解に比べて著しく遅いため、流動接触分解触媒の水素移行活性が高くなるほど該添加剤による軽質オレフィンの生成速度は小さくなる。
【００３５】
該超安定Ｙ型ゼオライトの好ましい結晶格子定数は２４．２０〜２４．６０Åであり、より好ましくは２４．３６〜２４．４５Åである。この範囲において結晶格子定数が小さいほどガソリン収率は減少するが軽質オレフィン収率は増加する。しかし該結晶格子定数が２４．２０Åより小さい場合、流動接触分解触媒の分解活性が低すぎて高い転化率を得ることができないため軽質オレフィン収率は減少する。また格子定数が２４．６０Åより大きい場合、水素移行活性が高くなり過ぎ好ましくない。
なお、ここでいうゼオライトの結晶格子定数はＡＳＴＭ  Ｄ−３９４２−８０で測定したものである。
【００３６】
流動接触分解触媒中の超安定Ｙ型ゼオライト含有量は５〜５０質量％であることが好ましく、１５〜４０質量％がさらに好ましい。また流動接触分解触媒のかさ密度は０．５〜１．０ｇ／ｍｌ、平均粒径は５０〜９０μｍ、表面積は５０〜３５０ｍ２／ｇ、細孔容積は０．０５〜０．５ｍｌ／ｇの範囲であるのが好ましい。
【００３７】
本発明に用いる触媒の構成要素である添加剤は形状選択性ゼオライトを含む。形状選択性ゼオライト以外の構成成分は、バインダー(シリカ等)、フィラー(粘土鉱物等)などである。
形状選択性ゼオライトはその細孔径がＹ型ゼオライトの細孔径よりも小さく、限られた形状の炭化水素のみがその細孔内へ進入できるというゼオライトである。そのようなゼオライトとして、ＺＳＭ−５、β、オメガ、ＳＡＰＯ−５、ＳＡＰＯ−１１、ＳＡＰＯ−３４、ペンタシル型メタロシリケート等が例示できる。これらの形状選択性ゼオライトのなかでＺＳＭ−５が最も好ましい。
【００３８】
添加剤中の形状選択性ゼオライト含有量は２０〜７０質量％であることが好ましく、３０〜６０質量％がより好ましい。また添加剤のかさ密度は０．５〜１．０ｇ／ｍｌ、平均粒径は５０〜９０μｍ、表面積は１０〜２００ｍ２／ｇ、細孔容積は０．０１〜０．３ｍｌ／ｇの範囲であるのが好ましい。
【００３９】
本発明において使用する触媒中の流動接触分解触媒および添加剤の割合は、流動接触分解触媒が５０〜９５質量％、好ましくは５５〜９０質量％であり、形状選択性ゼオライトを含む添加剤が５〜５０質量％、好ましくは１０〜４５質量％であることが好ましい。該流動接触分解触媒の割合が５０質量％よりも少ない場合、あるいは該添加剤の割合が５０質量％よりも多い場合には、原料油である重質油の転化率が低下し、高い軽質オレフィン収率は得られない。一方、該流動接触分解触媒の割合が９５質量％よりも多い場合、あるいは該添加剤の割合が５質量％よりも少ない場合には、高い転化率は得られるが高い軽質オレフィン収率は得られない。
【実施例】
【００４０】
以下に実施例を挙げて本発明を具体的に説明するが、本発明はこれらの実施例に限定されるものではない。  
【００４１】
（実施例１）
ダウンフローリアクター（ダウナー）タイプＦＣＣパイロット装置を用いて重質油の流動接触分解を行なった。装置規模は、インベントリ−５ｋｇ、フィ−ド量１ｋｇ／ｈであり、運転条件は、反応帯域出口温度６００℃、反応圧力１９６ｋＰａ（１．０ｋｇ／ｃｍ２Ｇ）、触媒／油比２５重量／重量、触媒再生帯域温度７２０℃である。このときリアクター内の炭化水素滞留時間は０．５秒であった。用いた原料油は中東系（アラビアンライト）の脱硫した常圧残渣油（脱硫ＡＲ）である。用いた触媒は流動接触分解触媒（Ａ）７５質量％とＺＳＭ−５を含む添加剤（Davison社製、商品名OlefinsMax）２５質量％の混合物である。流動接触分解触媒に含有される超安定Ｙ型ゼオライト質量（Ｗｕｓｙ）と活性マトリックス質量（Ｗｍａｔ）の比率（Ｗｍａｔ／Ｗｕｓｙ）が０（ゼロ）であり、流動接触分解触媒（Ａ）に含まれる超安定Ｙ型ゼオライトの結晶格子定数は２４．４０Åである。流動接触分解触媒（Ａ）および該添加剤を装置に充填する前にそれぞれを別々に８１０℃で６時間、１００％スチ−ムでスチ−ミングした。分解反応の結果を表１に示す。
【００４２】
（実施例２）
実施例１と同じ装置を用い、同じ運転条件で重質油の流動接触分解を行なった。用いた原料油は実施例１と同じ中東系（アラビアンライト）の脱硫した常圧残渣油（脱硫ＡＲ）である。用いた流動接触分解触媒（Ｂ）は含有される超安定Ｙ型ゼオライト質量（Ｗｕｓｙ）と活性マトリックス質量（Ｗｍａｔ）の比率（Ｗｍａｔ／Ｗｕｓｙ）が０．１３である。分解反応の結果を表１に示す。
【００４３】
（実施例３）
実施例１と同じ装置を用い、同じ運転条件で重質油の流動接触分解を行なった。用いた原料油は実施例１と同じ中東系（アラビアンライト）の脱硫した常圧残渣油（脱硫ＡＲ）である。用いた流動接触分解触媒（Ｃ）は含有される超安定Ｙ型ゼオライト質量（Ｗｕｓｙ）と活性マトリックス質量（Ｗｍａｔ）の比率（Ｗｍａｔ／Ｗｕｓｙ）が０．２６であり、流動接触分解触媒（Ｃ）の希土類酸化物含有量は１．５０質量％である。分解反応の結果を表１に示す。
【００４４】
（実施例４）
実施例１と同じ装置を用い、同じ運転条件で重質油の流動接触分解を行なった。用いた原料油は実施例１と同じ中東系（アラビアンライト）の脱硫した減圧軽油（脱硫ＶＧＯ）である。用いた触媒は流動接触分解触媒（Ａ）で、含有される超安定Ｙ型ゼオライト質量（Ｗｕｓｙ）と活性マトリックス質量（Ｗｍａｔ）の比率（Ｗｍａｔ／Ｗｕｓｙ）が０（ゼロ）である。分解反応の結果を表１に示す。
【００４５】
（実施例５）
実施例１と同じ装置を用い、同じ運転条件で重質油の流動接触分解を行なった。用いた原料油は実施例１と同じ中東系（アラビアンライト）の脱硫した減圧軽油（脱硫ＶＧＯ）である。用いた触媒は流動接触分解触媒（Ｂ）で、含有される超安定Ｙ型ゼオライト質量（Ｗｕｓｙ）と活性マトリックス質量（Ｗｍａｔ）の比率（Ｗｍａｔ／Ｗｕｓｙ）が０．１３である。分解反応の結果を表１に示す。
【００４６】
（実施例６）
実施例１と同じ装置を用い、同じ運転条件で重質油の流動接触分解を行なった。用いた原料油は実施例１と同じ中東系（アラビアンライト）の脱硫した減圧軽油（脱硫ＶＧＯ）である。用いた触媒は流動接触分解触媒（Ｃ）で、含有される超安定Ｙ型ゼオライト質量（Ｗｕｓｙ）と活性マトリックス質量（Ｗｍａｔ）の比率（Ｗｍａｔ／Ｗｕｓｙ）が０．２６であり、流動接触分解触媒（Ｃ）の希土類酸化物含有量は１．５０質量％である。分解反応の結果を表１に示す。
【００４７】
（実施例７）
触媒として流動接触分解触媒（Ｂ）５３質量％とＺＳＭ−５を含む添加剤（Davison社製、商品名OlefinsMax）４７質量％の混合物を用いた以外は実施例２と同一の条件で重質油の流動接触分解を行なった。分解反応の結果を表１に示す。
【００４８】
（比較例１）
実施例１と同じ装置を用い、同じ運転条件で重質油の流動接触分解を行なった。用いた原料油は実施例１と同じ中東系（アラビアンライト）の常圧残渣油（ＡＲ）である。用いた流動接触分解触媒（Ｄ）は含有される超安定Ｙ型ゼオライト質量（Ｗｕｓｙ）と活性マトリックス質量（Ｗｍａｔ）の比率（Ｗｍａｔ／Ｗｕｓｙ）が０．５０であり、流動接触分解触媒（Ｄ）の希土類金属は０（ゼロ）である。分解反応の結果を表１に示す。
【００４９】
（比較例２）
実施例１と同じ装置を用い、同じ運転条件で重質油の流動接触分解を行なった。用いた原料油は実施例４と同じ中東系（アラビアンライト）の脱硫した減圧軽油（脱硫ＶＧＯ）である。用いた触媒は流動接触分解触媒（Ｄ）で、含有される超安定Ｙ型ゼオライト質量（Ｗｕｓｙ）と活性マトリックス質量（Ｗｍａｔ）の比率（Ｗｍａｔ／Ｗｕｓｙ）が０．５０であり、流動接触分解触媒（Ｄ）の希土類金属は０（ゼロ）である。分解反応の結果を表１に示す。
【００５０】
（比較例３）
アップフローリアクター（ライザー）タイプＦＣＣパイロット装置を用いて重質油の流動接触分解を行なった。装置規模は、インベントリ−３ｋｇ、フィ−ド量１ｋｇ／ｈであり、運転条件は、反応帯域出口温度５２０℃、反応圧力１９６ｋＰａ（１．０ｋｇ／ｃｍ２Ｇ）、触媒／油比５重量／重量、触媒再生帯域温度７２０℃である。このときリアクター内の炭化水素滞留時間は１．５秒であった。用いた原料油は中東系（アラビアンライト）の常圧残渣油（ＡＲ）である。用いた触媒は流動接触分解触媒（Ａ）７５質量％とＺＳＭ−５を含む添加剤（Davison社製、商品名OlefinsMax）２５質量％の混合物である。流動接触分解触媒に含有される超安定Ｙ型ゼオライト質量（Ｗｕｓｙ）と活性マトリックス質量（Ｗｍａｔ）の比率（Ｗｍａｔ／Ｗｕｓｙ）が０（ゼロ）であり、流動接触分解触媒（Ａ）に含まれる超安定Ｙ型ゼオライトの結晶格子定数は２４．４０Åである。流動接触分解触媒（Ａ）および該添加剤を装置に充填する前にそれぞれを別々に８１０℃で６時間、１００％スチ−ムでスチ−ミングした。分解反応の結果を表１に示す。
【００５１】
（比較例４）
比較例３と同じ装置を用い、同じ運転条件で重質油の流動接触分解を行なった。用いた原料油は実施例１と同じ中東系（アラビアンライト）の常圧残渣油（ＡＲ）である。用いた触媒は、実施例２と同じ流動接触分解触媒（Ｂ）で、含有される超安定Ｙ型ゼオライト質量（Ｗｕｓｙ）と活性マトリックス質量（Ｗｍａｔ）の比率（Ｗｍａｔ／Ｗｕｓｙ）が０．１３である。分解反応の結果を表１に示す。
【００５２】
（比較例５）
比較例３と同じ装置を用い、同じ運転条件で重質油の流動接触分解を行なった。用いた原料油は実施例１と同じ中東系（アラビアンライト）の常圧残渣油（ＡＲ）である。用いた流動接触分解触媒（Ｃ）は含有される超安定Ｙ型ゼオライト質量（Ｗｕｓｙ）と活性マトリックス質量（Ｗｍａｔ）の比率（Ｗｍａｔ／Ｗｕｓｙ）が０．２６であり、流動接触分解触媒（Ｃ）の希土類酸化物含有量は１．５０質量％である。分解反応の結果を表１に示す。
【００５３】
（参考例１）
実施例５において、ダウンフローリアクター（ダウナー）タイプＦＣＣパイロット装置に替えて、アップフローリアクター（ライザー）タイプＦＣＣパイロット装置を用いた以外は、実施例５と同じ運転条件で重質油の流動接触分解を行った。その結果を表１に示す。
ライザー反応帯域では逆混合の影響で部分的に滞留時間が延びるため、ガソリン留分の過分解が進みドライガスが増加する結果、ダウナー反応帯域を用いた実施例５に比較して液収率が低くなった。
【００５４】
【表１】
2015137360.tif 000003
【符号の説明】
【００５５】
１   ダウンフロー形式反応帯域
２   気固分離帯域
３   ストリッピング帯域
４   触媒再生帯域
５   ライザー型再生塔
６   触媒貯槽
７   混合領域
８   二次分離器
９   ディップレッグ
１３ 第１流量調節器
１５ サイクロン
１６ 第３流量調節器
１７ 第２流量調節器
【図１】
2015137360.tif 000004